선택 적 으로 , 습윤 예비 - 혼합물 은 폭기 공정 직전 에 및 / 또는 폭기 공정 동안 에 주위 온도 초과 에서 , 그러나 그 안 의 성분 들 의 분해 를 야기 하 는 임의 의 온도 미만 에서 예열 된다 . 일 실시 형태 에서 , 습윤 예비 - 혼합물 은 약 40 ℃ 내지 약 100 ℃, 바람직 하 게 는 약 50 ℃ 내지 약 95 ℃, 더욱 바람직 하 게 는 약 60 ℃ 내지 약 90 ℃, 가장 바람직 하 게 는 약 75 ℃ 내지 약 85 ℃ 의 범위 의 승 온 으로 유지 된다 . 일 실시 형태 에서 , 선택 적 인 연속 가열 이 폭기 단계 전 에 이용 된다 . 또한 , 습윤 예비 - 혼합물 을 그러 한 승 온 으로 시도 하 고 유지 하 기 위해 폭기 공정 동안 추가 의 열 이 가해질 수 있 다 . 이 는 하나 이상 의 표면 으로부터 의 전도 가열 , 스팀 주입 또는 다른 가공 수단 을 통해 달성 될 수 있 다 . 폭기 단계 전 에 및 / 또는 동안 에 습윤 예비 - 혼합물 을 예열 하 는 행위 는 혼합물 내로 의 버블 의 개선 된 도입 및 원 하 는 고체 시트 의 형성 을 위해 , 더 높 은 퍼센트 고체 함량 을 포함 하 는 예비 - 혼합물 의 점도 를 낮추 는 수단 을 제공 할 수 있 는 것 으로 여겨진다 . 더 높 은 퍼센트 고체 함량 을 달성 하 는 것 이 바람직 한데 , 이 는 건조 를 위한 전반 적 인 에너지 요건 을 감소 시킬 수 있 기 때문 이 다 . 따라서 , 퍼센트 고체 의 증가 는 역 으로 수위 ( water level ) 함량 의 감소 및 점도 의 증가 로 이어질 수 있 다 . 전술 한 바 와 같이 , 너무 높 은 점도 를 갖 는 습윤 예비 - 혼합물 은 본 발명 의 실시 에 바람직 하 지 않 다 . 예열 은 그러 한 점 도 증가 를 효과 적 으로 상쇄 시킬 수 있 으며 , 따라서 높 은 고체 함량 의 예비 - 혼합물 을 사용 하 는 경우 에 도 빠르 게 용해 되 는 시트 의 제조 를 가능 하 게 할 수 있 다 .